АНТИКОРРОЗИОННАЯ ИЗОЛЯЦИОННАЯ ЛЕНТА

Антикоррозионная изоляциоиная лента
Полезная модель относится к области строительства и эксплуатации трубопроводов и может быть использована для защиты от коррозии наружной поверхности магистральных трубопроводов с температурой транспортируемого продукта до 40° С.
Известно антикоррозионное изоляционное покрытие, включающее основу из полимерной ленты, клеящий слой из нефтеполимера Асмол толщиной 0,1-0,3 мм и грунтовку (Патент № 2003919, кл. F16L 58/04,
1991г.).
Педостатком этого покрытия является низкая защитная способность от коррозии, что объясняется следующим. Клеевая часть покрытия подвержена высыханию и деструкции, вследствие чего теряется адгезия пленочного покрытия. Незначительная толщина клеевого слоя не позволяет заполнить неровности на поверхности трубопровода, что влечет к образованию шатровых пустот, являющихся причиной образования очагов коррозионных процессов.
Наиболее близким по технической сущности к заявляемому объекту является антикоррозионная изоляционная лента, включающая основу из полимерной ленты, защитный слой из битумной мастики и минеральный порошок, например, тальк в качестве антиадгезива (Технические условия ТУ 39-1399-94).
Однако, как показывает практика, эта лента имеет низкую адгезию (0,5 г/см, что ниже требуемой по ГОСТ 25812-83 адгезии) и технических требований вышеприведенных ТУ. Кроме того, мастика переходит на обратную сторону основы, происходит склеивание рулона ленты.
МПК F 16 L 58/00
обеспечением предотвращения склеивания ленты и сохранением качества ленты.
Это достигается тем, что в антикоррозионной изоляционной ленте, включающей основу из полимерной ленты, защитный слой и антиадгезив, защитный слой выполнен из нефтеполимера Асмол толщиной слоя 1,,5 мм, а антиадгезив - из бумаги, пропитанной составом против склеивания.
Нефтеполимер Асмол регламентирован ГОСТом Р51164-98.
Предлагаемая изоляционная лента изображена на чертеже, где
1- основа из полимерной ленты,
2- защитный слой, выполненный из Асмола,
3- антиадгезив, например, из силиконовой бумаги.
Для обеспечения защиты трубопровода описанную выше ленту обматывают вокруг него оберточной машиной или вручную, предварительно убирая бумагу.
Авторами была получена опытная партия предлагаемой антикоррозионной изоляционной ленты, изоляционной ленты по прототипу, а также получено антикоррозионное покрытие по аналогу. Для сравнения защитной способности полученных материалов были определены их адгезия и площадь отслаивания покрытия при катодной поляризации ТУ 5623-00205111644-96 (Катодное отслаивание с плоскими образцами с отверстием диаметром 5 мм. Время испытаний 1000 ч., температура испытаний 20° С, потенциал 1,5 в относительно хлорсеребряного электрода). Данные сведены в таблицу.
Сравнительные характернстнки изоляционных материалов
Как видно из таблицы, предлагаемая изоляционная лента имеет по сравнению с прототипом более высокую адгезию (2,5-:-5 Мпа) и низкую площадь отслаивания при катодной поляризации (1 см), что свидетельствует о ее лучшей защитной способности и большей надежности.
Использование в качестве антиадгезивного материала ламинированной бумаги предотвратит склеивание рулона и обеспечит легкость его разматывания (в изоляционной ленте по прототипу при ее использовании не всегда имелась возможность открыть рулон из-за склеивания ленты).
Защитный слой, выполненный из асмола толщиной 1,0-:-1,5 мм, не переходит на обратную сторону полимерной ленты, как это имеет место в прототипе, что обеспечит гарантированное качество ленты.